Brevet FR2989923A1 — publié le 20131101

-1- MATERIAU MULTICOUCHE RESISTANT A L'OXYDATION EN MILIEU NUCLEAIRE. DESCRIPTION DOMAINE TECHNIQUE La présente invention appartient au domaine des matériaux mis en oeuvre dans le domaine nucléaire, en particulier les matériaux destinés à résister au mieux aux conditions physico-chimiques rencontrées lors d'un accident de réacteur nucléaire. L'invention concerne plus particulièrement un tel matériau, son revêtement, une pièce comprenant le matériau ou le revêtement, ainsi que le procédé de fabrication du matériau. ARRIERE -PLAN TECHNIQUE En conditions de service, le caloporteur d'un Réacteur nucléaire à Eau sous Pression (« REP ») est une eau qui est pressurisée à 190 bars et atteint une température maximale de 360°C. Dans de telles conditions, l'alliage de zirconium constitutif des gaines de combustible nucléaire s'oxyde au contact du caloporteur. L'oxyde formé étant fragile, la durée de vie des gaines est en partie limitée par l'épaisseur maximale d'oxyde acceptable. Au-delà, l'épaisseur résiduelle d'alliage de zirconium sain et ductile est insuffisante pour garantir de bonnes propriétés mécaniques visant à assurer un confinement optimal du combustible nucléaire. -2- Limiter l'oxydation en conditions nominales permettrait donc d'augmenter la durée de vie des gaines et donc d'améliorer le taux de combustion du dioxyde d'uranium. Dans ce but, les industriels fournisseurs de 5 combustible ont développé de nouveaux alliages plus résistants à la corrosion en conditions nominales, tels que l'alliage MSTM de la société Areva-NP. Si ces développements ont permis d'améliorer la résistance des gaines en alliage de zirconium vis-à-vis de 10 l'oxydation à basse température rencontrée en conditions nominales, ils n'apportent pas de gains déterminants dans la résistance à l'oxydation à haute température rencontrée en conditions accidentelles. Les hautes températures sont généralement supérieures 15 à 700°C, en particulier comprises entre 800°C et 1200°C. Elles sont par exemple atteintes dans le cas de scénarios hypothétiques accidentels type « RIA » (pour "Reactivity Insertion Accident") ou « APRP » (Accident de Perte de Réfrigérant Primaire), voire en conditions de dénoyage de la 20 piscine de stockage de combustible usé. À de telles températures, le caloporteur se présente sous forme de vapeur d'eau. Comme détaillé ci-après, l'oxydation à haute température est beaucoup plus critique qu'à basse 25 température, car la détérioration du gainage, première barrière de confinement du combustible, est plus rapide et les risques associés plus importants. Ces risques sont notamment les suivants : -dégagement d'hydrogène ; 30 -fragilisation du gainage à haute température, par l'oxydation voire, dans certaines conditions, l'hydruration du gainage ; -fragilisation du gainage à la trempe, provoquée par la diminution brutale de température lors de l'apport -3- massif d'eau pour la mise en sécurité du coeur du réacteur nucléaire ; -faible tenue mécanique du gainage après la trempe ou le refroidissement, en cas notamment d'opérations de manutention après accident. Compte tenu de ces risques, il est donc essentiel de limiter au mieux l'oxydation à haute température du gainage afin d'améliorer la sureté des réacteurs nucléaires utilisant notamment l'eau comme caloporteur. Des études visent à améliorer la résistance à l'oxydation d'alliage de zirconium soumis à une température supérieure à celle rencontrée en conditions de service. Toutefois, les températures rencontrées en conditions accidentelles ne sont pas prises en compte. Le document « FR 1493040 A » propose ainsi de revêtir un alliage de zirconium avec une couche de chrome. Ce revêtement monocouche est présenté comme permettant de protéger l'alliage de zirconium vis-à-vis de l'oxydation à une température de 600°C, à pression atmosphérique et dans le gaz carbonique. Toutefois, comme démontré expérimentalement ci-après, le revêtement proposé ne réussit pas à limiter significativement l'oxydation à haute température. Il est en outre à noter que les conditions testées ne permettent en aucun cas de prévoir la résistance à la corrosion de l'alliage de zirconium à une température supérieure à 600°C. Cette absence de prédictibilité est due au fait que la recherche de solutions contre l'oxydation en conditions accidentelles nécessite d'explorer un nouveau champ de recherche. En effet, comme détaillé ci-après, les conditions physico-chimiques et les mécanismes de l'oxydation à haute -4- température sont fondamentalement différents de ceux d'une oxydation à une température inférieure ou égale à 600°C. EXPOSE DE L'INVENTION Un des buts de l'invention est donc d'éviter, d'atténuer et/ou de retarder les inconvénients décrits ci-dessus, en proposant un matériau qui puisse notamment apporter une résistance significativement améliorée vis-à-vis de l'oxydation en conditions accidentelles d'une gaine de combustible nucléaire à base de zirconium, tout en préservant voire en améliorant la résistance à l'oxydation de cette gaine en conditions de service. Un autre but de l'invention est d'améliorer les propriétés mécaniques du matériau, notamment sa ductilité et sa résistance mécanique, suite à une oxydation en conditions accidentelles. Un autre but de l'invention est de diminuer la production d'hydrogène gazeux (risque hydrogène) ou d'hydrogène diffusant dans le gainage (fragilisation par hydruration). La présente invention concerne ainsi un matériau multicouche comprenant un substrat à base de zirconium recouvert d'un revêtement multicouche, le revêtement multicouche comprenant des couches métalliques composées de matières identiques ou différentes choisies parmi le chrome, un alliage de chrome ou un alliage ternaire du système NbCr-Ti. Dans la présente description de l'invention, sauf indication contraire, les pourcentages de composition sont exprimés en pourcentage atomique. -5- Par ailleurs, les matières métalliques citées ci-après (notamment le zirconium, le chrome ou leurs alliages, et/ou l'alliage ternaire du système Nb-Cr-Ti) peuvent contenir des impuretés inévitables de fabrication. La nature et les teneurs de ces impuretés sont généralement les natures et teneurs typiques des impuretés des matières métalliques industrielles utilisées notamment dans le domaine nucléaire et donc compatibles en particulier avec les exigences du cahier des charges de cette industrie. Généralement, les teneurs des impuretés inévitables sont de moins de 200 ppm, préférentiellement moins de 100 ppm, encore plus préférentiellement moins de 50 ppm. Enfin, un verbe tel que « comprendre », « comporter », « incorporer », « inclure » et ses formes conjuguées sont des termes ouverts et n'excluent donc pas la présence d'élément(s) et/ou étape(s) additionnels s'ajoutant aux élément(s) et/ou étape(s) initiaux énoncés après ces termes. Toutefois, ces termes ouverts visent en outre un mode de réalisation particulier dans lequel seul(s) le(s) élément(s) et/ou étape(s) initiaux, à l'exclusion de tout autre, sont visés ; auquel cas le terme ouvert vise en outre le terme fermé « consister en », « constituer de » et ses formes conjuguées. Contrairement aux matériaux de l'état de la technique, le matériau multicouche de l'invention ne subit qu'une oxydation limitée lors de l'accident d'un réacteur nucléaire, dont les conditions se caractérisent notamment par des températures supérieures à 700°C, typiquement comprises entre 700°C et 1200°C, voire le cas échéant comprises entre 800°C et 1200°C ou entre 1000°C et 1200°C. Cette résistance à l'oxydation permet notamment de limiter le dégagement ou la prise d'hydrogène et réduire la fragilité d'une pièce composée en tout ou partie de ce -6- matériau, telle que par exemple une gaine de combustible nucléaire. De tels résultats ont pu être obtenus malgré la présence de phénomènes physico-chimiques et de structures du zirconium, qui sont propres aux conditions accidentelles et ne permettent donc pas de s'appuyer sur les solutions existant en conditions de service. Ces phénomènes physico-chimiques et structures sont détaillés ci-après pour un alliage de zirconium, tout en étant transposables au zirconium en tant que tel. Lors d'une situation accidentelle, l'alliage de zirconium constitutif des gaines de combustible nucléaire subit une série de transformations dues non seulement aux températures supérieures à 700°C (voire à 800°C ou 1000°C), mais aussi à la diffusion de l'oxygène dans l'alliage. Les conditions spécifiques qui en résultent sont notamment les suivantes : - hydruration : il s'agit d'un phénomène se produisant au sein d'une gaine de combustible nucléaire en conditions nominales ou dans certaines conditions accidentelles. L'hydruration résulte de la succession des réactions (1) et (2) suivantes : le zirconium contenu dans la gaine de combustible nucléaire est oxydé par l'eau pressurisée ou la vapeur d'eau selon la réaction (1) Zr + 2H20 -> Zr02 + 2H2 , puis l'hydrogène ainsi libéré diffuse dans l'alliage de zirconium de la gaine et peut former un hydrure avec le zirconium non encore oxydé de la gaine selon la réaction (2) Zr + xH -> ZrHx. -7- L'indice « x » indique que des hydrures de stoechiométrie variable peuvent être formés, cet indice étant en particulier égal à 2. Selon la teneur globale en hydrogène et/ou la température, tout ou partie de l'hydrogène va précipiter, le reste restant en solution solide (en insertion dans le réseau cristallin zirconium-alpha). Par exemple, à 20°C, la quasi-totalité de l'hydrogène 10 est précipité sous forme d'hydrures alors que leur dissolution peut être totale à haute température (typiquement supérieure à 600°C) L'hydrogène en solution solide, mais surtout sous forme de précipité d'hydrure de zirconium, a pour 15 inconvénient de diminuer la ductilité des alliages de zirconium, et donc de fragiliser la gaine, notamment à basse température. Cette fragilisation est d'autant plus à craindre lorsque l'on cherche à atteindre de forts taux de combustion car, à ces taux, on constate un accroissement de 20 la proportion de zirconium oxydé selon la réaction (1) et donc de la quantité d'hydrures formés selon la réaction (2). Elle conduit alors le plus souvent à la corrosion des alliages industriels usuels à des niveaux rédhibitoires vis-à-vis des critères de sûreté et d'intégrité de la gaine, et 25 pose des problèmes pour le transport et l'entreposage post- service. Observée en conditions nominales, l'hydruration n'est généralement observée en conditions accidentelles qu'au voisinage de 1000°C. Ce phénomène, appelé « breakaway » et 30 associé à une augmentation de la cinétique d'oxydation, n'est à ce jour pas clairement explicité. Il résulte de l'apparition de fissures et/ou de porosités dans la phase Zr02 liées à la présence de contraintes générées à l'interface Zr/Zr02 probablement liée à la transformation -8- réversible de Zr02 quadratique en Zr02 monoclinique. Les conséquences de cette prise d'hydrogène sont, de la même manière qu'en conditions nominale, une fragilisation du matériau au voisinage de 1000°C pouvant conduire à sa rupture lors d'une trempe ou après un retour à basse température. -dégagement d'hydrogène : la corrosion aqueuse à la surface de l'alliage de zirconium conduit généralement à la dissociation de la molécule d'eau. La production d'hydrogène radicalaire qui en résulte mène à l'hydruration de l'alliage de zirconium. Or, pour des conditions typiques de l'APRP que sont l'exposition à des températures au-delà de 1050°C pendant 15 à 30 minutes, cette hydruration est remplacée par un fort dégagement d'hydrogène moléculaire (H2). -structure « Zr-13 » : la phase a d'un alliage de zirconium (notée « Zr-a », de structure cristallographique hexagonale compacte) à basse température se transforme en phase 13 (notée « Zr-13 », de structure cristallographique cubique centrée) dans une gamme de température allant typiquement de 700°C à 1000°C et variant selon l'alliage, la vitesse de chauffage, la teneur en hydrogène H2,.... En passant de la structure Zr-a à la structure cubique Zr-13, l'alliage subit des variations dimensionnelles locales. Ces variations sont a priori défavorables à la tenue mécanique d'un revêtement qui recouvrirait un substrat à base de zirconium, en raison notamment de l'incompatibilité de leurs coefficients de dilatation. Ces difficultés d'adhérence sont accentuées par les mécanismes de diffusion d'espèces chimiques qui sont plus rapides dans la phase Zr-13 que dans la phase Zr-a, et qui peuvent modifier l'interface entre le substrat et son revêtement. -9- -formation de « Zr-a (0) » : l'accélération de la diffusion a également pour conséquence, qu'après formation d'une couche externe de Zr02 en surface de l'alliage de zirconium, l'oxygène poursuit sa progression dans la phase Zr-13 saine, contrairement à ce qui se passe en conditions de service. L'oxydation se poursuit alors sous la couche externe de Zr02 jusqu'à ce que l'oxygène atteigne sa limite de solubilité qui est relativement faible dans le Zr-13, typiquement inférieure à 1 % massique à 1100°C. Le Zr-13 se transforme alors en solution solide Zr-a(0) qui peut contenir entre 2 % et 7 % massique d'oxygène en solution solide, alors que seul du Zr02 est formé à basse température. Lors de l'oxydation d'un alliage de zirconium à une température supérieure à 1000°C, il y a donc coexistence de trois couches : Zr02, Zr-a (0) et Zr-13. Après renoyage du coeur lors de l'activation des systèmes de sureté du réacteur nucléaire, les gaines de combustibles subissent une trempe. Le Zr-13 sain résiduel se transforme de nouveau en Zr-a, dénommé Zr-ex-13 pour le différencier du Zr-a (0) riche en oxygène formé à haute température. Les phases Zr02 et Zr-a (0) restent quant à elles inchangées. A l'issue de la trempe, les couches suivantes se succèdent alors de la surface externe vers la surface interne de la gaine : Zr02, Zr-a (0), Zr-a (0)+ Zr-ex-13, Zr-ex-13. La présence des phases Zr02, Zr-a(0) (voire Zr-ex-13 si la teneur en oxygène est élevée) fragilisent l'alliage de zirconium constitutif de la gaine. Il en résulte un risque de rupture de confinement de la matière fissile aussi bien à haute température que lors de la trempe ou pendant les opérations de manutention post-trempe. Des difficultés pour -10- refroidir les assemblages de crayons combustibles apparaissent également lors de la perte d'une géométrie permettant le refroidissement en cas de fragmentations multiples de ces crayons. -structure différente de l'oxyde Zr02 . de monoclinique à température modérée, l'oxyde Zr02 passe en phase quadratique aux alentours de 1050°C à 1100°C. Ceci provoque des phénomènes d'instabilité dans la couche d'oxyde Zr02 conduisant à des mécanismes d'oxydation particuliers (phénomène de « breakaway », notamment au voisinage de 1000°C). Les contraintes internes qui en résultent sont a priori défavorables à la bonne adhérence entre le substrat à base de zirconium et son revêtement. Malgré ce contexte propre aux conditions accidentelles, les inventeurs ont pu mettre au point un matériau multicouche qui présente une résistance améliorée à l'oxydation dans de telles conditions. De façon inattendue, ce matériau a en outre pour avantages que son revêtement multicouche présente une bonne adhérence au substrat à base de zirconium, et ce malgré des variations dimensionnelles locales dues à la structure Zr-13, à l'accélération des mécanismes de diffusion et aux phénomènes d'instabilité dans la couche de l'oxyde Zr02. Il présente également une bonne résistance à l'hydruration. Comme démontré dans les exemples ci-après, ces propriétés du matériau multicouche de l'invention sont dues à la combinaison d'une structure et d'une composition particulières. La structure du matériau multicouche est telle que le revêtement résulte de la superposition d'au moins deux couches métalliques afin de former un revêtement multicouche -11- qui permet d'améliorer la résistance à l'oxydation, voire à l'hydruration, par rapport à un revêtement monocouche de même composition. Outre le caractère multicouche, la structure du matériau multicouche peut-être telle que : - le revêtement multicouche comprend de 2 à 2000 couches métalliques, préférentiellement de 2 à 1000, encore plus préférentiellement de 2 à 50 couches métalliques, et/ou ; - chacune des couches métalliques présente une épaisseur d'au moins 3 nm, préférentiellement de 3 nm à 1 pm, et/ou ; - l'épaisseur cumulée des couches métalliques est de 6 nm à 10 pm. La faible épaisseur cumulée des couches métalliques permet de limiter l'impact sur le comportement neutronique du coeur d'un réacteur nucléaire. Il est à noter qu'une épaisseur cumulée ne dépassant pas 10 pm, n'interdit pas de réaliser un matériau multicouche conforme à l'invention dans lequel l'épaisseur totale du revêtement est supérieure à 10 pm, typiquement de 1 pm à 20 pm. Par exemple, en plus des couches métalliques, le revêtement multicouche peut comprendre une ou plusieurs couches supplémentaires en vue de lui conférer au moins une propriété additionnelle. L'épaisseur d'une couche métallique, le nombre et l'épaisseur cumulée de ces couches métalliques étant des paramètres interdépendants, seuls deux de ces paramètres peuvent être définis afin de déterminer le troisième. Ainsi, par exemple, lorsque l'épaisseur cumulée des couches métalliques de 3 nm chacune est 10 pm, ceci implique que le nombre de couches est de 3334. -12- Préférentiellement, afin d'améliorer encore la résistance à l'oxydation en conditions accidentelles, le revêtement multicouche comprend au moins dix couches métalliques dont chacune présente une épaisseur d'au moins 100 nm, l'épaisseur cumulée des couches métalliques étant de 1 pm à 6 pm. Concernant sa composition, le matériau multicouche de l'invention est tel que les couches métalliques constituant tout ou partie du revêtement multicouche sont composées de matières identiques ou différentes choisies parmi le chrome, un alliage de chrome ou un alliage ternaire du système NbCr-Ti. Selon un premier mode de réalisation du matériau multicouche de l'invention, le revêtement multicouche est composite : les couches métalliques sont de compositions différentes. Il s'agit par exemple d'un revêtement multicouche noté « Cr/Nb-Cr-Ti », dont les couches métalliques sont composées d'une matière à base de chrome (chrome et/ou alliage de chrome), et d'un alliage ternaire du système Nb-Cr-Ti. Les couches de compositions différentes peuvent être présentes dans le revêtement multicouche composite selon une proportion variable, et disposés en alternance ou selon un ordre aléatoire. Toutefois, une couche à base de chrome ou alliage de chrome est généralement celle en contact avec le substrat à base de zirconium avec lequel elle présente une bonne adhérence et compatibilité. Selon un deuxième mode de réalisation, le revêtement multicouche est majoritaire en chrome : les couches métalliques sont toutes composées de chrome et/ou d'un -13- alliage de chrome, et forment un revêtement multicouche noté « Cr/Cr ». Un matériau multicouche pourvu d'un tel revêtement s'est avéré particulièrement résistant à l'oxydation en conditions accidentelles. Selon un troisième mode de réalisation, le revêtement multicouche est minoritaire en chrome : les couches métalliques sont toutes composées d'un alliage ternaire du système Nb-Cr-Ti et forment un revêtement multicouche noté « Nb-Cr-Ti/Nb-Cr-Ti ». De préférence, pour ces modes de réalisation : - l'alliage de chrome est composé de 80 % à 99 % en atome de chrome, et/ou ; - les couches métalliques composées de chrome ou d'un alliage de chrome contiennent au moins un élément chimique choisi parmi le silicium ou l'yttrium, un tel élément présent par exemple à une teneur de 0,1 % à 20 % en atome pouvant conférer une amélioration supplémentaire de la résistance à la corrosion, et/ou ; - la ou les couches métalliques composées d'un alliage ternaire du système Nb-Cr-Ti apportent une ductilité supplémentaire. Elles présentent alors généralement une épaisseur faible, qui est de préférence de 5 nm à 500 nm, afin de limiter les problèmes de capture neutronique ou d'activation sous flux. L'alliage ternaire du système Nb-Cr-Ti est décrit par exemple dans la publication « D.L. DAVIDSON, K.S. CHAN, and D.L. ANION, The Effects on Fracture Toughness of Ductile- Phase composition and Morphology in Nb-Cr-Ti and Nb-Si In Situ Composites, METALLURGICAL AND MATERIALS TRANSACTIONS A, 27A (1996) 3007-3018 ». Il peut par exemple comprendre en atome de 50 % à 75 % de niobium, de 5 % à 15 % de chrome et -14- de 20 % à 35 % de titane, soit par exemple un alliage ternaire comprenant en poids de 65 % à 85 % de niobium, de 3 % à 11 % de chrome et de 12 % à 24 % de titane. Concernant la composition du substrat, il est à base de zirconium, à savoir qu'il contient entre 50 % et 100 % d'atome de zirconium. Le substrat est donc en zirconium ou en un alliage de zirconium. L'alliage de zirconium peut-être choisi parmi le Zircaloy-2, le Zircaloy-4, le ZirloTM ou le MSTM. L'invention concerne également un revêtement multicouche en tant que tel comprenant des couches métalliques dont la totalité ou une partie est composée d'un alliage ternaire du système Nb-Cr-Ti. Lorsque toutes les couches métalliques sont composées d'un alliage ternaire du système Nb-Cr-Ti, il s'agit du revêtement multicouche minoritaire en chrome noté « Nb-CrTi/Nb-Cr-Ti ». Lorsqu'une partie des couches métalliques est composée de l'alliage ternaire du système Nb-Cr-Ti, le revêtement multicouche composite est par exemple tel que les couches métalliques sont i) une ou plusieurs couches composées de chrome ou d'un alliage de chrome et ii) une ou plusieurs couches composées de l'alliage ternaire du système Nb-Cr-Ti (revêtement multicouche noté « Cr/Nb-Cr-Ti »). Le revêtement multicouche de l'invention comprend au moins deux couches, et le cas échéant en outre une couche externe d'accrochage, destinée à faciliter ultérieurement la liaison avec un substrat. La couche d'accrochage est de préférence composée de chrome ou d'un alliage de chrome, notamment lorsque le substrat est à base de zirconium. Le revêtement multicouche de l'invention peut se présenter selon une ou plusieurs des variantes décrites -15- précédemment pour le matériau multicouche, notamment les variantes relatives à sa structure et/ou à sa composition. Le cas échéant, le revêtement multicouche de l'invention peut être déposé sur un substrat à l'aide d'un procédé tel qu'un assemblage par diffusion, réalisé par exemple en chauffant le revêtement multicouche à une température de 500°C à 600°C. L'invention concerne également une pièce composée en tout ou partie du matériau multicouche ou du revêtement multicouche de l'invention tels que définis précédemment, la pièce étant constitutive d'un réacteur nucléaire, par exemple de type réacteur à Eau sous Pression (« REP »), à Eau Bouillante (« REB ») ou de type réacteurs de quatrième génération. La pièce est par exemple une pièce tubulaire telle qu'une gaine de combustible nucléaire ou un tube guide, une grille d'espacement ou un combustible à plaque (destiné par exemple à un Réacteur à Neutrons Rapides de type RNR-G). Préférentiellement, le matériau multicouche ou le revêtement recouvre la surface externe de la pièce. L'invention concerne également un procédé de fabrication d'un matériau multicouche tel que défini précédemment, notamment dans une ou plusieurs des variantes de ce matériau, comprenant une étape dans laquelle on recouvre un substrat à base de zirconium avec un revêtement multicouche comprenant des couches métalliques composées de matières identiques ou différentes choisies parmi le chrome, un alliage de chrome ou un alliage ternaire du système Nb- Cr-Ti. Préférentiellement, on recouvre le substrat avec un revêtement multicouche en effectuant un dépôt séquencé des -16- couches métalliques, c'est à dire un dépôt dans lequel les couches métalliques sont déposées les unes après les autres. Une grande variété de techniques de dépôt séquencé peut être envisagée. Par exemple, on peut choisir une technique de dépôt séquencé de telle sorte que le revêtement multicouche fabriqué soit suffisamment dense pour recouvrir, sans défauts majeurs d'étanchéité, le substrat ou la couche métallique inférieure sur laquelle on effectue le dépôt, la structure et les propriétés usuelles de ces derniers n'étant pas notablement affectés. A cet effet, on peut recouvrir le substrat en effectuant un dépôt séquencé à l'aide d'une opération de dépôt physique en phase vapeur (« Physical Vapor Deposition » dite PVD), de dépôt chimique en phase vapeur (« Chemical Vapor Deposition » dite CVD) ou d'électrodéposition. Au cours de la fabrication du matériau multicouche, le substrat à base de zirconium ne doit de préférence pas être soumis à une température supérieure à la température du dernier traitement thermique qu'il a subi lors de sa fabrication, par exemple une température maximale de 580°c est recommandée pour un état recristallisé d'alliage Zr-Nb. Ceci permet d'éviter une modification métallurgique telle qu'une transformation partielle en phase Zr-13 pouvant nuire aux propriétés, par exemple mécaniques, du substrat. Généralement, on préfère donc utiliser un dépôt PVD qui, car il est rapide et permet la réalisation d'un revêtement multicouche à une température modérée, typiquement de 50°C à 700°C. De préférence, le dépôt physique en phase vapeur est réalisé à une température de 200°C à 600°C, préférentiellement de 200°C à 450°C. Préférentiellement, le dépôt physique en phase vapeur est une pulvérisation cathodique (ou « sputtering »). -17- La pulvérisation cathodique consiste à réaliser des couches minces par éjection d'atomes d'un matériau cible lors d'un bombardement par des ions de gaz rare accélérés sous haute tension. Les atomes éjectés forment ensuite une vapeur métallique qui se condense à la surface d'un substrat pour former un revêtement. La pulvérisation cathodique peut être mise en oeuvre à l'aide d'une cathode plane et d'une cible plane, ou d'une cathode cylindrique et d'une cible creuse contenant le substrat. Préférentiellement, la pulvérisation cathodique est de type magnétron. Un magnétron est un jeu d'aimants permanents situé sous la cible afin d'augmenter la densité ionique au voisinage de celle-ci. L'effet magnétron permet d'entretenir la décharge avec une plus faible pression, améliorant d'autant la qualité de la pulvérisation. La pulvérisation cathodique magnétron est dès lors un procédé rapide, reproductible et permettant de réaliser un revêtement dense. Elle est connue de l'homme du métier, et décrite par exemple dans le document « Techniques de l'ingénieur, pulvérisation cathodique magnétron, Référence M1654 ». L'invention concerne également un matériau multicouche susceptible d'être obtenu par le procédé de fabrication de l'invention. D'autres objets, caractéristiques et avantages de l'invention vont maintenant être précisés dans la description qui suit de modes de réalisation particuliers du procédé de l'invention, donnés à titre illustratif et non limitatif, en référence aux Figures 1 à 22 annexées. -18- BREVE DESCRIPTION DES FIGURES Les Figures 1 à 4 représentent des clichés de Microscopie Electronique à Balayage (MEB) de matériaux constitués d'un substrat de Zircaloy-4 pourvu d'un 5 revêtement monocouche Cr (Figure 1), multicouche Cr/Cr (Figure 2), monocouche Nb-Cr-Ti (Figure 3) et multicouche Cr/Nb-Cr-Ti (Figure 4). La Figure 5 est un graphe indiquant la prise de masse en conditions nominales, en fonction du temps, de matériaux 10 constitués d'un substrat en Zircaloy-4 pourvu ou non d'un revêtement monocouche ou multicouche. Le diagramme de la Figure 6 illustre la prise de masse en conditions accidentelles, après 850 secondes, de matériaux constitués d'un substrat en Zircaloy-4 pourvu ou 15 non d'un revêtement monocouche ou multicouche. Les clichés en microscopie optique sur section polie des Figures 7 à 12 illustrent cette prise de masse, pour des matériaux constitués d'un substrat en Zircaloy-4 : sans revêtement (Figure 7), 20 avec un revêtement monocouche Nb-Cr-Ti (Figure 8), avec un revêtement multicouche Cr/Nb-Cr-Ti de référence M600 (Figure 9) ou de référence M1000 (Figure 10), - avec un revêtement monocouche Cr (Figure 11), 25 - avec un revêtement multicouche Cr/Cr (Figure 12). Les Figures 13 à 18 sont des micrographies obtenues par microscopie optique sur section polie de matériaux constitués d'un substrat en Zircaloy-4 : sans revêtement, après avoir subi une oxydation en 30 conditions nominales (Figure 13) puis une oxydation en conditions accidentelles (Figure 14), avec revêtement monocouche Cr, après avoir subi une oxydation en conditions nominales puis accidentelles (Figure 15), -19- - avec revêtement multicouche Cr/Cr, après avoir subi une oxydation en conditions nominales (Figure 16) puis une oxydation en conditions accidentelles (Figure 17). La Figure 18 est une micrographie du matériau de la Figure 17 d'une zone non représentée sur cette figure et dans laquelle le revêtement comporte une fissure. La Figure 19 représente la déformation en flexion à température ambiante en fonction d'une contrainte appliquée sur des éprouvettes en Zircaloy-4 sans revêtement et avec revêtements multicouches Cr/Nb-Cr-Ti et Cr/Cr. Les figures 20 et 21 sont des clichés MEB qui illustrent l'oxydation après 15000 secondes sous vapeur d'eau à 1000°C, pour des matériaux constitués d'un substrat en Zircaloy-4 sans revêtement (Figure 20) et pourvu d'un revêtement multicouche Cr/Cr (Figure 21). Les effets de cette oxydation sont illustrés par le graphe de la Figure 22 qui montre l'évolution de la prise de masse au cours du temps pour les matériaux constitués d'un substrat en Zircaloy-4 sans revêtement (droite 1) et pourvu d'un revêtement multicouche Cr/Cr (droite 2). EXPOSE DE MODE DE REALISATIONS PARTICULIERS Dans les exemples qui suivent, on réalise divers matériaux en déposant sur un substrat en Zircaloy-4 : i) des revêtements monocouches témoin composés de chrome ou d'un alliage ternaire du système Nb-Cr-Ti, et ii) des revêtements multicouches selon l'invention alternant des couches de chrome (Cr/Cr), ou des couches de chrome et des couches de l'alliage ternaire du système Nb- Cr-Ti (Cr/Nb-Cr-Ti). Tous les revêtements présentent des épaisseurs similaires. -20- L'alliage ternaire du système Nb-Cr-Ti choisi est l'alliage Nb67%CrinTi23%, dont la formule est exprimée en pourcentage atomique. La résistance à l'oxydation et à l'hydruration, les caractéristiques structurales et les propriétés mécaniques des matériaux sont testés en conditions nominales (360°C, eau à 190 bars) et en conditions représentatives d'un accident de type APRP (1100°C, eau vapeur) avec ou sans oxydation préalable en conditions nominales, selon les conditions représentatives de celles rencontrées pour un réacteur nucléaire de type REP. Les analyses structurales sont en particulier réalisées par microscopie optique sur section polie. A cet effet, les plaquettes des matériaux analysés sont préparées en les recouvrant d'un revêtement de platine (flash) et d'un revêtement d'or (électrolytique) avant enrobage dans une résine en vue du polissage. Ces revêtements platine et or protecteurs évitent l'arrachage pendant le polissage du revêtement monocouche ou multicouche PVD qui est fragilisé par l'oxydation. Ils permettent également d'améliorer la qualité d'image au microscope par conduction électronique. Ces revêtements protecteurs sont indiqués sur les micrographies lorsqu'ils apparaissent suffisamment nettement. 1. Fabrication de matériaux multicouche selon l'invention et de matériaux réalisés à titre comparatif. La technique de pulvérisation cathodique magnétron est mise en oeuvre pour fabriquer les matériaux précités. Des plaquettes de Zircaloy-4 de dimension 45 mm x 14 mm x 1,2 mm sont dégraissées dans une lessive alcaline, rincées à l'eau, nettoyées aux ultra-sons pendant 30 minutes dans un bain d'acétone, puis rincées à l'éthanol et étuvées. -21- Elles sont ensuite placées dans un réacteur de pulvérisation cathodique, et décapées in situ en opérant avec une pression partielle d'argon de 4 Pa et une tension de polarisation de 600 V. Sur les deux faces de chaque plaquette de Zircaloy-4, les revêtements monocouches de chrome pur ou de Nb67%Crio%Ti23%, ainsi que les revêtements multicouches correspondants (Cr/Cr ou Cr/Nb67%CrinTi23%) sont déposés à 200°C par pulvérisation cathodique de cibles de chrome et de cibles composites présentant des inserts de niobium, de chrome et de titane en proportions adéquates. La pression partielle d'argon est de 0,5 Pa, elle est généralement comprise entre 0,05 Pa et 2 Pa. La tension de polarisation est de - 100 V. Elle est typiquement comprise entre -10 V et -400 V. Afin de faciliter son adhérence, le revêtement monocouche Nb-Cr-Ti est réalisé sur une couche d'accrochage en chrome de 500 nm recouvrant le Zircaloy-4. L'épaisseur de la couche d'accrochage peut être diminuée afin de limiter son impact sur la composition globale du revêtement, en particulier lorsque le revêtement comporte peu de couches. Les revêtements multicouches Cr/Cr sont réalisés en interrompant la décharge magnétron plusieurs fois pendant le dépôt. Les revêtements multicouches Cr/Nb-Cr-Ti sont réalisés par le passage alternatif des échantillons face à chaque cible de Cr puis de Nb-Cr-Ti, avec un temps d'arrêt fixé en fonction de la période « À » désirée. La cinématique des précurseurs métalliques dans l'enceinte permet de contrôler précisément l'épaisseur de chaque couche élémentaire formant le revêtement multicouche. Ce contrôle est possible à partir d'une épaisseur de couche de 3 nm. Les conditions opératoires de la pulvérisation cathodique magnétron et les caractéristiques des revêtements -22- obtenus sont indiqués dans le Tableau 1. Une période correspond à la réalisation d'une couche de chrome pour les revêtements multicouches Cr/Cr, ou au motif résultant de l'addition d'une couche de Cr et d'une couche de Nb-Cr-Ti pour les revêtements multicouches Cr/Nb-Cr-Ti. Nature du Nom Architecture Epaisseur Tempé- Puissance revêtement du revêtement cumulée du rature revêtement (°C) (Pm) (W) Cr Cr Monocouche 1 à 5 200 400 (Cr) Cr Cr/Cr Multicouche 7 200 400 (Cr) À = 500 nm 14 périodes Nb67%Cr10%Ti23% (at%) NbCrTi Monocouche (avec couche d'accroche de Cr de 500 nm) 4 400 450 (NbCrTi) Cr et Cr/NbCrTi N10 Multicouche 5 à 6 200 400 (Cr) Nb67%Cr10%Ti23% (at%) À = 2 x 5 nm > 500 périodes 450 450 (NbCrTi) Cr et Cr/NbCrTi N100 Multicouche 5,5 200 400 (Cr) Nb67%Cr10%Ti23% (at%) À = 2 x (50 à 450 (NbCrTi) 80) nm 40 périodes Cr et Cr/NbCrTi M600 Multicouche 6 200 400 (Cr) Nb67%Cr10%Ti23% (at%) À = 2 x 300 nm 10 périodes 450 (NbCrTi) Cr et Cr/NbCrTi M1000 Multicouche 4 200 400 (Cr) Nb67%Crio%Ti23% (at%) À = 2 x 400 nm 5 périodes 450 (NbCrTi) Tableau 1 La microstructure des revêtements est observée par MEB sur section polie. Elle est représentée sur les Figures 1 à 4, dans lesquelles le substrat en Zircaloy-4, les couches de chrome et de Nb-Cr-Ti apparaissent.10 -23- Les interfaces entre les 14 couches du revêtement multicouche Cr/Cr n'apparaissent pas sur le cliché de la Figure 4. Elles peuvent néanmoins être visualisées à l'aide d'une technique haute résolution telle que la Microscopie Electronique Transmission (MET). Le revêtement multicouche Cr/Nb-Cr-Ti représenté sur la Figure 4 est celui présentant une période À = 2 x 300nm (référence M600 du Tableau 1), le chiffre 2 indiquant la présence de deux couches dans une même période. Les couches en gris clair et gris foncé correspondent respectivement aux couches de l'alliage Nb-Cr-Ti et aux couches de chrome. Ces clichés font apparaître que les revêtements sont denses, d'épaisseur régulière et présentent une bonne adhérence au substrat de Zircaloy-4, sans défaut significatif à l'interface. 2. Mesure de la corrosion en conditions nominales (T = 360°C) et microstructure. Afin d'évaluer leur résistance à l'oxydation, les plaquettes à base de zirconium pourvues de revêtement réalisées dans l'exemple 1 (à l'exception de la plaquette avec revêtement multicouche Cr/Nb-Cr-Ti de référence M1000) séjournent pendant 60 jours dans un autoclave dont le milieu est représentatif des conditions en fonctionnement nominal d'un réacteur nucléaire de type REP. A titre comparatif, on ajoute une plaquette témoin de Zircaloy-4 sans revêtement d'épaisseur similaire aux plaquettes avec revêtement. Le milieu en autoclave est une eau contenant 650 ppm de bore et 10 ppm de lithium, portée à 360°C et pressurisée à 190 bars. Des arrêts intermédiaires à 10 jours et 30 jours permettent de mesurer pour les différentes plaquettes la prise de masse traduisant la prise d'oxygène. -24- Les résultats des prises de masse jusqu'à 60 jours représentés sur la Figure 5 indiquent que tous les revêtements monocouche et multicouche contenant du chrome conduisent à une amélioration significative de la résistance à l'oxydation en conditions nominales par rapport à la plaquette témoin en Zircaloy-4 sans revêtement. Par rapport au revêtement monocouche Cr, la résistance à l'oxydation en conditions nominales est similaire pour le revêtement multicouche Cr/Cr, voire supérieure pour deux revêtements multicouches Cr/Nb-Cr-Ti (références N10-200°C et N100-200°C) lorsque l'exposition à l'oxydation est inférieure à 60 jours. Ces résultats sont confirmés par la mesure de l'épaisseur de la couche d'oxyde sur les plaquettes Zircaloy-4 qui est de 1,8 pm de zircone (Zr02) en absence de revêtement, à moins de 0,4 pm d'oxyde de chrome (Cr203) avec les revêtements multicouches qui empêchent la formation d'oxyde de zirconium dans le substrat sous-jacent, à l'exception le cas échéant d'une oxydation au droit de fissures présentes dans le revêtement. Par ailleurs, des micrographies en microscopie optique sur section polie (non reproduites ici) sont réalisées sur la tranche d'une plaquette en Zircaloy-4 avec revêtement multicouche Cr/Nb-Cr-Ti (référence M600 du Tableau 1). Elles confirment que ce revêtement empêche la formation de Zr02 constatée pour une plaquette témoin sans revêtement. Cette propriété est obtenue grâce à la formation à la surface du revêtement d'une couche protectrice d'oxyde de chrome (Cr203) de 100 nm d'épaisseur, qui constitue une barrière de diffusion à l'oxygène limitant voire en évitant la formation de Zr02 sous le revêtement multicouche. Par rapport à un matériau monocouche avec revêtement Cr, il apparaît donc que les matériaux multicouches avec -25- revêtement Cr/Cr ou Cr/Nb-Cr-Ti préservent une bonne résistance à l'oxydation en conditions nominales, voire l'améliore pour un revêtement Cr/Nb-Cr-Ti. 3. Mesure de la corrosion après 850 secondes en conditions accidentelles sous vapeur d'eau (T = 1100°C) et microstructure. On réalise des tests afin d'évaluer la résistance à l'oxydation en conditions accidentelles des plaquettes à base de zirconium réalisées dans l'exemple 1. Les conditions sont celles d'un accident de type APRP au cours duquel la température des gaines de combustible nucléaire augmente rapidement jusqu'à plus de 800°C voire plus de 1050°C jusqu'à pouvoir atteindre 1200°C, puis diminue brutalement suite à la trempe par l'eau des douches de sécurité visant à noyer de nouveau le coeur. Les conditions des tests correspondent aux conditions enveloppes d'un accident APRP prises en compte dans les calculs de sureté. Les plaquettes sont tenues au bout d'une canne en alumine, puis placées pendant 850 secondes dans une enceinte dans laquelle circule de la vapeur d'eau portée à 1100°C à l'aide d'un four permettant l'oxydation en vapeur d'eau. On fait ensuite chuter les plaquettes dans un bain de trempe rempli d'eau à température ambiante. Le fond du bain est pourvu d'un coussin amortissant la chute des plaquettes et d'un linge blanc afin de récupérer les particules se désolidarisant des plaquettes dans l'éventualité d'une desquamation des phases fragilisées suite au choc thermique de la trempe. 3.1. Mesure de la prise de masse. Les plaquettes oxydées et les éventuels morceaux desquamés sont pesés afin de déterminer la prise de masse -26- due à la quantité d'oxygène ayant diffusé dans les plaquettes. La mesure est répétée une fois pour la plaquette de Zircaloy-4 sans revêtement, et deux fois pour les plaquettes avec revêtement multicouche Cr/Nb-Cr-Ti (référence M600) et avec revêtement multicouche Cr/Cr. La différence obtenue dans les valeurs pour une même plaquette est due à la dispersion expérimentale. Les prises de masse mesurées sont regroupées dans le Tableau 2 et illustrées par le diagramme de la Figure 6. Plaquette Prise de masse à 1100°C (mg/cm2) Zircaloy-4 sans revêtement 10,82 Zircaloy-4 sans revêtement 12,32 Zircaloy-4 avec revêtement Cr monocouche 6,55 Zircaloy-4 avec revêtement Nb-Cr-Ti monocouche 8,75 Zircaloy-4 avec revêtement Cr/Nb-Cr-Ti (N10 - 200°C) 7,22 Zircaloy-4 avec revêtement Cr/Nb-Cr-Ti (N10 - 450°C) 3,92 Zircaloy-4 avec revêtement Cr/Nb-Cr-Ti (N100) 7,22 Zircaloy-4 avec revêtement Cr/Nb-Cr-Ti (M600) 2,37 Zircaloy-4 avec revêtement Cr/Nb-Cr-Ti (M600) 2,04 Zircaloy-4 avec revêtement Cr/Nb-Cr-Ti (M600) 3,16 Zircaloy-4 avec revêtement Cr/Nb-Cr-Ti (M1000) 4,5 Zircaloy-4 avec revêtement Cr/Cr multicouche 1,01 Zircaloy-4 avec revêtement Cr/Cr multicouche 1,88 Zircaloy-4 avec revêtement Cr/Cr multicouche 1,1 Tableau 2 Ces données suggèrent que les revêtements multicouches Cr/Nb-Cr-Ti et Cr/Cr améliorent la résistance à l'oxydation en conditions accidentelles, non seulement par rapport à l'absence de revêtement, mais également de manière -27- significative par rapport aux revêtements monocouches Cr ou Nb-Cr-Ti correspondants. Cette résistance est particulièrement améliorée pour les revêtements multicouches contenant au moins 10 couches (et donc d'une épaisseur de couche minimale de 100 nm, de préférence comprise entre 100 nm et 500 nm), plus particulièrement pour les revêtements multicouches Cr/Nb-Cr-Ti de référence M600 (10 périodes) et multicouches Cr/Cr. Il est néanmoins à noter que, si afin d'évaluer le degré d'oxydation du Zircaloy-4, on peut directement corréler la prise de masse à la prise d'oxygène dans le cas du Zircaloy-4 sans revêtement (formation de Zr02 et de Zr-a(0) en proportion connue), ce n'est a priori pas possible en conditions accidentelles pour des échantillons revêtus car l'oxydation des revêtements contribue également de façon significative à cette prise de masse. Une telle corrélation est par contre possible en conditions nominales au regard de l'oxydation très limitée des revêtements. 3.2. Structure et mesure de l'épaisseur des couches oxydées. À titre complémentaire, on évalue l'épaisseur des phases Zr02 et Zr-a(0) dans les plaquettes avec revêtement via des examens microstructuraux par microscopie optique sur section polie. Les micrographies obtenues présentent les microstructures après oxydation en conditions accidentelles des plaquettes sans revêtement (Figure 7), et des plaquettes avec revêtement monocouche Nb-Cr-Ti (Figure 8), multicouches Cr/Nb-Cr-Ti (référence M600 : Figure 9 ; référence M1000 : Figure 10), monocouche Cr (Figure 11) et multicouche Cr/Cr -28- (Figure 12) ayant conduit aux prises de masse les plus faibles à 1100°C. Chaque figure fait apparaître une microstructure dans laquelle les couches suivantes se succèdent : - Figure 7 : couche externe de Zr02, couche de Zr-a(0), substrat de Zircaloy-4 ; - Figure 8 : couche externe de platine et d'or, revêtement multicouche Cr/Nb-Cr-Ti en partie oxydé, zone sombre correspondant à l'arrachement au polissage dû à la présence de phase fragile, couche de Zr-a(0), substrat de Zircaloy-4 ; - Figure 9 et 10 : revêtement multicouche Cr/Nb-Cr-Ti en partie oxydé (avec couche externe claire constituée d'or dans la Figure 10), couche de Zr- a(0) se prolongeant par endroits dans le substrat de Zircaloy-4 sous forme d'aiguilles de Zr-a(0) de moins de 100 pm de longueur projetée dont la présence est délimitée sur la Figure 9 à titre d'exemple, substrat de Zircaloy-4 ; - Figure 11 : revêtement de chrome en partie oxydé, couche de Zr-a(0) se prolongeant par endroits dans le substrat de Zircaloy-4 sous forme d'aiguilles de Zr-a(0) de moins de 100 pm de longueur projetée, substrat de Zircaloy-4 ; - Figure 12 : couche externe de Cr203 résultant de l'oxydation du revêtement multicouche Cr/Cr, revêtement sain multicouche Cr/Cr, substrat de Zircaloy-4. Les revêtements multicouches Cr/Nb-Cr-Ti et Cr/Cr (Figures 9, 10 et 12) empêchent donc la formation de l'oxyde fragile Zr02, alors que cet oxyde recouvre la plaquette sans revêtement sur 60 pm d'épaisseur (Figure 7). -29- L'amélioration de la résistance à l'oxydation du Zircaloy-4 en conditions accidentelles grâce à l'usage des revêtements multicouches Cr/Cr ou Cr/Nb-Cr-Ti est également confirmée par la mesure de l'épaisseur des couches de Zr02, de l'épaisseur équivalente des couches de Zr-a(0) et la détermination de l'épaisseur équivalente de Zircaloy-4 oxydé, mesurées sur six plaquettes. Ces mesures sont regroupées dans le Tableau 3. Elles sont corroborées par des analyses complémentaires à la microsonde de Castaing (dosages WDS) des profils de concentration sur la tranche des plaquettes oxydées. Epaisseur des phases (pm) ZrO2 Zr-a(0) Zircaloy-4 (épaisseur oxydé équivalente) (épaisseur /attaque en équivalente) aiguilles Zircaloy-4 sans revêtement 60 62 / NON 101 Zircaloy-4 avec revêtement 25 80 / NON 96 monocouche Nb-Cr-Ti Zircaloy-4 avec revêtement multicouche 0 8 / OUI 8 Cr/Nb-Cr-Ti (M600) Zircaloy-4 avec revêtement multicouche 4,90 51 / OUI 54,70 Cr/Nb-Cr-Ti (M1000) Zircaloy-4 avec revêtement 53 57 / OUI 92 monocouche Cr Zircaloy-4 avec revêtement 0 0 / NON 0 multicouche Cr/Cr Tableau 3 -30- Dans ce tableau, l'épaisseur équivalente de Zr-a(0) correspond à l'épaisseur de la couche de Zr-a(0) à laquelle est ajoutée l'épaisseur d'une couche dont la surface est équivalente à la surface des aiguilles de Zr-a (0). L'épaisseur équivalente de Zircaloy-4 oxydé (c'est-à-dire de Zircaloy-4 fragilisé par la pénétration d'oxygène) est calculée à partir de la formule suivante : Epaisseur équivalente de Zircaloy-4 oxydé = Epaisseur équivalente de Zr-a(0) + Epaisseur de Zr02/1,56 Le coefficient de Pilling-Bedworth qui a pour valeur 1,56 reflète la variation de densité lors de l'oxydation du Zirconium en Zr02. Il ressort notamment du Tableau 3, que le revêtement multicouche Cr/Cr présente une bonne étanchéité car, même si une certaine pénétration d'oxygène dans le Zircaloy-4 se produit, cette pénétration n'est pas assez significative pour que du Zr-a(0) apparaisse. Même si une observation plus fine de la microstructure montre que les revêtements Cr/Nb-Cr-Ti (M600) et Cr/Cr présentent respectivement sur environ 2 pm une couche en partie oxydée (respectivement une couche d'oxyde mixte de chrome et de niobium, et une couche d'oxyde de chrome), ces couches oxydées ont un rôle protecteur et sacrificiel vis-à-vis de l'oxydation du Zircaloy-4 sous-jacent. 4.1. Mesure de la teneur en oxygène. Par dosage WDS sur section polie, la teneur en poids en oxygène dans la couche Zr-ex-13 obtenue après trempe est -31- également mesurée au coeur des plaquettes sur une distance de 400 pm. Les mesures regroupées sur le Tableau 4 montrent que la teneur en oxygène de l'alliage de zirconium est 5 significativement abaissée grâce à la présence des revêtements multicouches. Teneur en oxygène dans la phase ex-r3 (% en poids) Zircaloy-4 sans revêtement 0,40 ± 0,07 Zircaloy-4 multicouche avec revêtement Cr/Nb-Cr-Ti 0,23 ± 0,03 Zircaloy-4 multicouche avec revêtement Cr/Cr 0,16 ± 0,03 Tableau 4 10 Ceci est particulièrement avantageux car, lorsque cette teneur en oxygène est supérieure à 0,4 % en poids, la phase ex-13 a pour inconvénient d'adopter un comportement fragile à 20°C. 15 Combinée à une diminution drastique de l'épaisseur des couches de Zr02 et Zr-a(0), les matériaux avec revêtements multicouches Cr/Nb-Cr-Ti et particulièrement Cr/Cr permettent donc d'assurer la ductilité au coeur d'une gaine de combustible nucléaire à base de zirconium. Une telle 20 propriété est déterminante vis-à-vis de la tenue à la trempe et après trempe de la gaine afin de respecter les critères de sûreté liés à l'APRP. 4.2. Influence du caractère multicouche. 25 Les données des tableaux 2, 3 et 4 font clairement apparaître une amélioration très significative de la résistance du substrat en Zircaloy-4 à l'oxydation en conditions accidentelles par l'usage d'un revêtement -32- multicouche au lieu d'un revêtement monocouche de composition équivalente. Cette amélioration est également illustrée par la comparaison de la microstructure : - des substrats en Zircaloy-4 avec revêtement monocouche Nb-Cr-Ti (Figure 8) ou multicouche Cr/Nb-Cr-Ti (référence M600 : Figure 9, et dans une moindre mesure référence M1000 : Figure 10), - des substrats en Zircaloy-4 avec revêtement monocouche Cr (Figure 11) ou multicouche Cr/Cr (Figure 12) dont la résistance à l'oxydation du substrat apparaît totale. 4.3. Influence de la composition. Afin de déterminer l'influence de la composition du revêtement multicouche de l'invention, on réalise une plaquette constituée d'un substrat en Zircaloy-4 pourvue d'un revêtement multicouche TiN/AlTiN à base de nitrure de titane et de nitrure mixte d'aluminium et de titane. Le revêtement multicouches TiN/AlTiN d'une épaisseur totale de 3,4 pm est constitué d'une sous-couche de TiN de 200 nm d'épaisseur, à laquelle se superposent plus de 400 couches alternées de AlTiN ou TiN d'environ 7 nm d'épaisseur dont l'épaisseur cumulée est de 3 pm, puis une couche finale de AlTiN de 200 nm d'épaisseur. Ce revêtement multicouche est testé en conditions nominales et accidentelles selon les protocoles des exemples 2 et 3. Même si la résistance à l'oxydation du substrat en alliage de zirconium est améliorée par le revêtement TiN/AlTiN en conditions nominales, aucune amélioration n'est par contre constatée en conditions accidentelles. La prise de masse d'environ 10 mg/cm2 après 800 secondes et 18 mg/cm2 après 3000 secondes, ainsi que -33- l'épaisseur des oxydes formés, sont en effet comparables à la plaquette en Zircaloy-4 sans revêtement. Les différentes mesures de l'exemple 3 montrent que c'est bien la combinaison de la structure et de la composition du matériau multicouche de l'invention qui permet d'améliorer la résistance à l'oxydation en conditions accidentelles. 5. Mesure de la corrosion en conditions accidentelles sous vapeur d'eau (T = 1100°C) après oxydation préalable en conditions nominales (T = 360°C) et microstructure. Un scénario hypothétique accidentel de type APRP peut intervenir à n'importe quel stade de la vie de la gaine de combustible nucléaire en service, donc après une certaine oxydation à basse température. Les mesures qui suivent sont destinées à évaluer l'impact d'une oxydation préalable en conditions nominales sur l'efficacité des revêtements multicouches Cr/Nb-Cr-Ti, monocouche Cr et multicouche Cr/Cr vis-à-vis de la protection contre l'oxydation en conditions accidentelles. A cet effet, les plaquettes suivantes sont soumises au protocole d'oxydation et de mesure, successivement, selon l'exemple 2 (conditions nominales) puis selon l'exemple 3 (conditions accidentelles) : - une plaquette en Zircaloy-4 sans revêtement ; - une plaquette en Zircaloy-4 avec revêtement monocouche Cr ; - une plaquette en Zircaloy-4 avec revêtement multicouche Cr/Cr ; - une plaquette en Zircaloy-4 avec revêtement multicouches Cr/Nb-Cr-Ti (Référence M600). -34- 5.1. Structure et mesure de l'épaisseur des couches oxydées. Les micrographies obtenues par microscopie optique sur section polie sont reproduites sur les Figures 13 à 18. Elles montrent que la présence d'une couche de pré-oxyde (Zr02 ou Cr203) formée en conditions nominales à la surface des plaquettes n'a que peu d'influence sur l'oxydation ultérieure en conditions accidentelles. Comme précédemment, une couche de Zr02 se forme en conditions nominales à la surface de la plaquette en Zircaloy-4 sans revêtement (Figure 13). Cette couche d'oxyde s'épaissit ensuite notablement en conditions accidentelles et s'accompagne de la formation d'une couche sous-jacente de Zr-a(0) d'une épaisseur de 62 pm (Figure 14). Ce comportement est similaire à celui d'une oxydation en conditions accidentelles seule. Pour la plaquette en Zircaloy-4 avec revêtement monocouche Cr, une couche de Cr203 se forme en surface en conditions nominales (non présenté). En conditions accidentelles (Figure 15), la couche de Cr203 s'épaissit (couche gris foncé de 1,5 pm), la couche de Cr non oxydé demeure (couche blanche de 2 pm) mais n'est plus protectrice ce qui conduit à l'oxydation du substrat sous la forme d'une couche de Zr02 d'une vingtaine de microns et de Zr-a(o) sous-jacent d'une soixantaine de microns. Concernant la plaquette en Zircaloy-4 avec revêtement multicouche Cr/Cr, une couche de Cr203 se forme en surface en conditions nominales (Figure 16). Au droit d'une fissure dans le revêtement (défaut rare), des îlots de Zr02 peuvent se former, d'épaisseur comparable au matériau sans revêtement. En conditions accidentelles, la couche de Cr203 -35- s'épaissit ensuite tout en continuant avantageusement à jouer un rôle sacrificiel protecteur, puisque le revêtement multicouche Cr/Cr sous-jacent préserve une épaisseur significative (Figure 17) et empêche l'oxydation de la 5 couche interne de Zircaloy-4. Il est à noter que le comportement du revêtement multicouche Cr/Nb-Cr-Ti (micrographie non reproduite) est similaire à celui du revêtement multicouche Cr/Cr. Les seuls signes d'oxydation sont ceux positionnés au 10 droit des quelques rares fissures présentes dans le revêtement multicouche Cr/Cr initial : un îlot de Zr02 formé en conditions nominales et repéré sur la Figure 16 donne naissance en conditions accidentelles à des ilots de Zr02 et de Zr-a(0) qui sont délimités en pointillés sur la Figure 15 18. Cela démontre le rôle majeur que joue le revêtement multicouche dans la résistance à l'oxydation du Zircaloy-4. Le Tableau 5 indique pour les différentes plaquettes les épaisseurs équivalentes de Zircaloy-4 oxydé en 20 conditions accidentelles sans (exemple 3) ou avec oxydation préalable en conditions nominales (exemple 4). 25 Tableau 5 Epaisseur équivalente de Zircaloy-4 oxydé (pm) Oxydation 850 s à 1100°C Oxydation 60 jours à 360°C + 850 s à 1100°C Zircaloy-4 sans revêtement 101 Zircaloy-4 avec revêtement 0,2 multicouche Cr/Cr 99 8 -36- Les observations microstructurales et le Tableau 5 confirment que l'oxydation préalable en conditions nominales n'affecte pas l'efficacité ultérieure des revêtements multicouches Cr/Nb-Cr-Ti et Cr/Cr vis-à-vis de la protection contre l'oxydation du substrat en Zircaloy-4 en conditions accidentelles. L'oxydation constatée pour le matériau multicouche avec revêtement Cr/Cr est en particulier due à la présence d'une fissure dans le revêtement qui permet la diffusion d'oxygène et l'oxydation du Zircaloy-4 au droit de cette fissure, comme cela est illustré dans les Figures 16 et 18. 5.2. Influence du caractère multicouche. Les données du tableau 5, ainsi que la comparaison de la microstructure du substrat en Zircaloy-4 avec revêtement monocouche Cr (Figure 15) ou avec revêtement multicouche Cr/Cr (Figure 17), confirme que le revêtement multicouche permet d'améliorer la résistance du substrat à l'oxydation en conditions nominales puis accidentelles, par rapport au revêtement monocouche de composition équivalente. 6. Propriétés mécaniques après oxydation à 1100°C. La ductilité résiduelle d'une gaine de combustible nucléaire soumise à des conditions accidentelles, voire au cours et après la trempe qui suit l'accident, est essentiellement assurée par l'épaisseur de la couche résiduelle de Zr-ex-13, à condition que la teneur en oxygène de cette couche reste inférieure à la teneur limite de 0,4 % en poids à 20°C. Afin d'évaluer leur ductilité résiduelle, des éprouvettes de dimension 25 mm à 45 mm X 3 mm x 1 mm en Zircaloy-4 sans revêtement et avec revêtements multicouches -37- Cr/Nb-Cr-Ti (référence M600) et Cr/Cr sont prélevées dans les plaquettes ayant subi une oxydation en conditions accidentelles selon l'exemple 3. Leur résistance mécanique est ensuite testée en flexion trois points à température ambiante. Les courbes contraintes/déformation obtenues sont reproduites sur la Figure 19. Elles montrent que l'éprouvette en Zircaloy-4 sans revêtement présente, au-delà du domaine élastique, une certaine déformation. Des instabilités provoquées par les fissurations successives de Zr02 et Zr-a(0) conduisent progressivement à la ruine du matériau, mais permettent d'accommoder la déformation du Zircaloy-4 ductile résiduel sous-jacent et d'éviter la rupture totale de l'éprouvette. Les éprouvettes en Zircaloy-4 avec revêtements multicouches présentent quant à elles une déformation sans rupture au moins aussi importante, tout en évitant les phénomènes d'écaillage de phase fragile en surface. L'éprouvette en Zircaloy-4 avec revêtement multicouche Cr/Cr possède en particulier une résistance mécanique notablement améliorée, puisqu'elle présente une flèche de 5 mm à 6 mm pour une contrainte pouvant atteindre 42 MPa à 47 MPa. Cette amélioration de la résistance mécanique peut s'avérer déterminante pour la bonne tenue mécanique d'une gaine de combustible nucléaire avant et après trempe. 7. Mesure de la corrosion et de la prise d'hydrogène en conditions accidentelles après 15 000 secondes sous vapeur d'eau (T = 1000°C). 7.1. Mesure de la corrosion. On oxyde à 1000°C pendant 15000 secondes les plaquettes avec substrat de Zircaloy-4 sans revêtement et avec revêtement multicouche Cr/Cr. -38- La température de 1000°C se situe dans une gamme qui conduit à une instabilité de la couche de Zr02 qui peut être formée en surface. L'évolution au cours du temps de la prise de masse des plaquettes est illustrée par les Figures 20 et 21, ainsi que par le Tableau 6 auquel le graphe de la Figure 22 correspond. Chaque figure fait apparaître une microstructure dans laquelle les couches suivantes se succèdent : - Figure 20 : couche externe de Zr02, couche de Zr-a(0), substrat de Zircaloy-4 ; - Figure 21 : couche externe d'or, couche de Cr203, revêtement multicouche Cr/Cr, couche de Zr-a(0), substrat de Zircaloy-4. Prise de masse (mg/cm2) Temps Zircaloy-4 sans revêtement Zircaloy-4 avec revêtement multicouche Cr/Cr d'oxydation (secondes) 0 0 0 5000 10,05 1,32 5000 10,68 1,22 7500 20,75 15000 40,3 3,14 Tableau 6 Ces données font apparaître que la prise de masse issue de la formation d'oxyde est encore fortement limitée par le revêtement multicouche Cr/Cr, même après 15 000 secondes d'oxydation en conditions accidentelles. Un tel comportement est confirmé par les observations microstructurales, qui montrent une moindre épaisseur de la -39- couche de Zr-a(0) pour le substrat de Zircaloy-4 avec revêtement multicouche Cr/Cr (Figure 21), par rapport à celui sans revêtement (Figure 20) qui montre en outre un arrachement partiel de la couche de Zr-a(0) au polissage dû à la présence de phase fragile et la formation d'une couche de Zr02. Par ailleurs, après 15 000 secondes d'oxydation, les clichés de la surface des plaquettes (non reproduits ici) montrent que seule la surface de la plaquette sans revêtement présente une forte desquamation liée à la faible tenue mécanique de Zr02. La plaquette avec revêtement multicouche Cr/Cr ne présente quant à elle aucun décollement. 7.2. Mesure de la prise d'hydrogène. Afin de déterminer leur teneur en hydrogène dissous, les plaquettes sont portées à 600°c afin de dissoudre la totalité des hydrures qui y sont formés. Par calorimétrie, la teneur en hydrogène est ensuite mesurée par intégration du pic exothermique de précipitation des hydrures après refroidissement. Les résultats sont regroupés dans le Tableau 7. Prise de masse Prise d'hydrogène après 15000 s après 15000 s Zircaloy-4 sans 40,30 mg/cm2 2000 ppm revêtement Zircaloy-4 revêtement multicouche avec Cr/Cr 3,14 mg/cm2 200 ppm Tableau 7 La teneur en hydrogène mesurée montre le gain apporté par le matériau avec revêtement multicouche Cr/Cr pour la -40- résistance à l'hydruration lors d'une oxydation en conditions accidentelles. 8. Conclusion. Les exemples qui précèdent démontrent que le fait de revêtir un substrat à base de zirconium avec un revêtement multicouche selon l'invention comprenant des couches métalliques composées de matières identiques ou différentes choisies parmi le chrome, un alliage de chrome ou un alliage ternaire du système Nb-Cr-Ti présente les avantages suivants : -en conditions nominales : limiter voire éviter l'oxydation et/ou l'hydruration du substrat à base de zirconium (notamment la formation de la phase fragilisante Zr02), en particulier lorsque la totalité ou une partie des couches du revêtement multicouche est composée d'un alliage de niobium ; -en conditions accidentelles, avec ou sans oxydation préalable en conditions nominales : limiter ou éviter la formation de Zr-a(0), voir éviter totalement la formation de Zr02, ces deux oxydes pouvant fragiliser le substrat à base de zirconium ; diminuer la concentration en oxygène dans la couche Zr-ex-13 afin d'améliorer la ductilité résiduelle et la résistance mécanique du substrat à base de zirconium après oxydation ; et diminuer la prise d'hydrogène pouvant également mener à une fragilisation de la gaine. Il est en particulier à noter que l'utilisation d'un revêtement multicouche au lieu d'un revêtement monocouche de composition identique ou similaire améliore la résistance à l'oxydation du substrat à base de zirconium. Il découle des avantages précités que l'utilisation d'un matériau multicouche selon l'invention pour fabriquer une gaine de combustible nucléaire à base de zirconium a des -41- conséquences pratiques importantes sur le comportement de cette gaine au cours et à l'issue d'un épisode accidentel, par exemple de type APRP : - ralentissement de l'oxydation à haute température, afin d'éviter ou du moins retarder un possible emballement de l'oxydation qui conduirait à une dégradation rapide de la gaine associée à une prise ou une production importante d'hydrogène ; -amélioration de la résistance à l'oxydation à haute température induisant un gain significatif sur les propriétés mécaniques de la gaine, notamment une augmentation de la ductilité résiduelle de la gaine par une meilleure tenue à la trempe et après trempe. Or, la plupart des autorités de sûreté nucléaire dans le monde ont défini un taux d'oxydation critique à ne pas dépasser afin de respecter les marges permettant d'assurer le refroidissement à plus ou moins long terme du coeur d'un réacteur nucléaire après un accident de type l'APRP. L'utilisation du matériau multicouche de l'invention permettrait de gagner des marges au niveau des temps de grâce et températures critiques d'oxydation à respecter. Ceci permet d'envisager des simplifications potentielles des systèmes de sûreté de refroidissement d'urgence et/ou une plus grande souplesse au niveau de la gestion des réacteurs nucléaires ; -augmentation de la résistance mécanique d'une gaine de combustible nucléaire afin de préserver sa structure lors d'un ballonnement et de gagner des marges de sûreté vis-à-vis de la problématique du taux de bouchage des canaux inter-crayons. Par ailleurs, hors conditions accidentelles, le matériau multicouche de l'invention a également pour avantages qu'il a un faible impact sur : -42- - les propriétés mécaniques générales de la gaine en condition de service ; le poids des crayons combustibles ; le comportement neutronique permettant la mise en oeuvre de revêtements éventuellement un peu capturant ; l'utilisation de procédés de dépôt éprouvés facilitant la transposition industrielle ; la géométrie actuelle et/ou future des gaines de combustible nucléaire et donc du coeur du réacteur nucléaire. Cela permet d'envisager d'utiliser le matériau multicouche de l'invention dans le coeur de divers types de réacteurs nucléaires (REP, REB, RNR...), pour la propulsion nucléaire, et de manière plus générale, pour tout coeur de réacteur ou chaudière nucléaire, compact ou non, nécessitant une résistance accrue à l'oxydation. REVENDICATIONS1) Matériau multicouche comprenant un substrat à base de zirconium recouvert d'un revêtement multicouche, ledit revêtement multicouche comprenant des couches métalliques composées de matières identiques ou différentes choisies parmi le chrome, un alliage de chrome ou un alliage ternaire du système Nb-Cr-Ti. 2) Matériau multicouche selon la revendication 1, dans lequel ledit revêtement multicouche comprend de 2 à 2000 couches métalliques. 3) Matériau multicouche selon la revendication 1 ou 2, dans lequel chacune desdites couches métalliques présente une épaisseur d'au moins 3 nm. 4) Matériau multicouche selon l'une quelconque des revendications précédentes, dans lequel l'épaisseur cumulée desdites couches métalliques est de 6 nm à 10 pm. 5) Matériau multicouche selon l'une quelconque des revendications précédentes, dans lequel ledit revêtement multicouche comprend au moins dix couches métalliques dont chacune présente une épaisseur d'au moins 100 nm, l'épaisseur cumulée desdites couches métalliques étant de 1 pm à 6 pm. 6) Matériau multicouche selon l'une quelconque des revendications précédentes, dans lequel lesdites couches métalliques composées de chrome ou d'un alliage de chrome-44- contiennent au moins un élément chimique choisi parmi le silicium ou l'yttrium. 7) Matériau multicouche selon l'une quelconque des revendications précédentes, dans lequel l'alliage ternaire du système Nb-Cr-Ti comprend en atome de 50 % à 75 % de niobium, de 5 % à 15 % de chrome et de 20 % à 35 % de titane. 8) Matériau multicouche selon l'une quelconque des 10 revendications précédentes, dans lequel la ou lesdites couches métalliques composées d'un alliage ternaire du système Nb-Cr-Ti présentent une épaisseur de 5 nm à 500 nm. 9) Matériau multicouche selon l'une quelconque des 15 revendications 1 à 6, dans lequel lesdites couches métalliques sont toutes composées de chrome et/ou d'un alliage de chrome. 10) Matériau multicouche selon l'une quelconque des revendications précédentes, dans lequel le substrat à base 20 de zirconium est en zirconium ou en un alliage de zirconium choisi parmi le Zircaloy-2, le Zircaloy-4, le ZirloTM ou le m5TM. 11) Revêtement multicouche comprenant des couches métalliques dont la totalité ou une partie est composée d'un 25 alliage ternaire du système Nb-Cr-Ti. 12) Revêtement multicouche selon la revendication 11, dans lequel lesdites couches métalliques sont i) une ou plusieurs couches composées de chrome ou d'un alliage de-45- chrome et ii) une ou plusieurs couches composées de l'alliage ternaire du système Nb-Cr-Ti. 13) Revêtement multicouche selon la revendication 11 ou 12, comprenant en outre une couche externe d'accrochage composée de chrome ou d'un alliage de chrome. 14) Pièce composée en tout ou partie du matériau multicouche ou du revêtement multicouche tels que définis selon l'une quelconque des revendications précédentes, ladite pièce étant constitutive d'un réacteur nucléaire. 15) Pièce selon la revendication 14, ladite pièce étant une gaine de combustible nucléaire, un tube guide, une grille d'espacement ou un combustible à plaque. 16) Pièce selon la revendication 14 ou 15, dans laquelle le matériau multicouche ou le revêtement recouvre la surface externe de ladite pièce. 17) Procédé de fabrication d'un matériau multicouche tel que défini selon l'une quelconque des revendications 1 à 10, comprenant une étape dans laquelle on recouvre un substrat à base de zirconium avec un revêtement multicouche comprenant des couches métalliques composées de matières identiques ou différentes choisies parmi le chrome, un alliage de chrome ou un alliage ternaire du système Nb-CrTi. 18) Procédé de fabrication selon la revendication 17, dans lequel on effectue un dépôt séquencé desdites couches métalliques.-46- 19) Procédé de fabrication selon la revendication 18, dans lequel on recouvre le substrat à l'aide d'une opération de dépôt physique en phase vapeur. 20) Procédé de fabrication selon la revendication 19, dans lequel l'opération de dépôt physique en phase vapeur est une pulvérisation cathodique. 21) Procédé de fabrication selon la revendication 20, dans lequel la pulvérisation cathodique est de type magnétron. 22) Procédé de fabrication selon la revendication 20 ou 21, dans lequel la pulvérisation cathodique est mise en oeuvre à l'aide d'une cathode plane et d'une cible plane, ou d'une cathode cylindrique et d'une cible creuse contenant le substrat. 23) Procédé de fabrication selon l'une quelconque des revendications 18 à 22, dans lequel le dépôt physique en phase vapeur est réalisé à une température de 50°C à 700°C.